(57)【要約】【課題】従来の感熱多重複写シートは、転写特性を損なわないために、上紙に薄い紙が使用されるために、感熱紙としては低感度、低保存性のものしか使用出来ないため、紙厚の厚い感熱紙を使用した保存性が高く、記録感度と記録画質が優れた高品質のプリントが出来る感熱複写記録紙の実現が求められている。【解決手段】本発明は、５０〜６０μ程度の厚さを持った感熱記録紙の裏面に紫外線硬化型樹脂層を設け、この上に熱溶融性インキ層を形成した上紙に、上紙の熱溶融性インキ層のインキが転写される下紙重ね合わせた構成を有する複写感熱記録紙を実現することにより、従来の問題を解決したものである。【選択図】              図１
2005014550.tif 000002
【特許請求の範囲】
【請求項１】
基紙の表面側に感熱発色層を有する５０〜６０μ程度の厚さを持った感熱記録紙の裏面に紫外線硬化型樹脂層を設け、該紫外線硬化型樹脂層の上に熱溶融性インキ層を形成した上紙と、
該上紙の熱溶融性インキ層が転写される下紙とを重ね合わされてなり、
上紙の表面へ感熱記録結果が熱溶融性インキにより下紙の表面に熱転写される構成を有することを特徴とする複写感熱記録紙。
【請求項２】
基材シートの一方の面感熱記録層が形成され５０〜６０μ程度の厚さを持った感熱紙の他方の面に紫外線硬化型樹脂層と該紫外線硬化型樹脂層の上に熱溶融性インキ層が形成された上紙、
該上紙の熱溶融性インキ層のインキが転写される下紙、
上紙の熱溶融性インキ層と、下紙が対向するように、上紙と下紙が重ね合わされ上紙と下紙上端辺が引き剥がし可能な程度に細幅の接着剤により接着され、
上紙の表面への感熱記録結果が熱溶融性インキにより下紙に熱転写されるように構成されていることを特徴とする複写感熱記録紙。
【請求項３】
請求項１乃至請求項２において、下紙は普通紙が使用されていることを特徴とする複写感熱記録紙。
【請求項４】
請求項１乃至請求項２において、紫外線硬化型樹脂層は光重合性のプレポリマーとして不飽和ポリエステル、エポキシ、アクリル、モノマーとして各種のエチレン誘導体、及び光重合開始剤を含有し、必要に応じて高級脂肪酸勤続塩を添加した樹脂が使用されることを特徴とする複写感熱記録紙。
【請求項５】
請求項１乃至請求項２において、紫外線硬化型樹脂層の塗布量が２．５０〜３．２５ｇ／ｍ２  、好ましくは２．７５〜３．００ｇ／ｍ２であることを特徴とする
複写感熱記録紙。
【請求項６】
請求項１乃至請求項２において、熱溶融性インキ層は着色剤、バインダー剤、及び柔軟剤などからなる組成物をホットメルトコーティングするか、又は該組成物を適宜の溶媒に分散させた塗布液をソルベントコーティングして形成したものである。バインダー剤としては、たとえばカルナパワックス、オーリキューリワックス、マイクロクリスタリンワックス、などのワックス類、あるい低分子量ポリエチレン、ホリステアリン酸ビニール等の樹脂類のような容易に熱溶融しうる物質が使用される。又、柔軟剤としては、例えばポリ酢酸ビニル、ポリスチレン、スチレンブタジエン共重合体、セルロースエステル類、セルロースエーテル類、アクリル系樹脂類等のような容易に熱溶融しうる物質または潤滑油が好適に使用されることを特徴とする複写感熱記録紙。
【請求項７】
請求項１乃至請求項２において、熱溶融性インキ層の塗布量が４．２５〜５．７５ｇ／ｍ２、好ましくは４．７５〜５．２５ｇ／ｍ２であることを特徴とする複写感熱記録紙。
【発明の詳細な説明】
【０００１】
【発明の属する技術分野】
本発明は、サーマルプリンタによる記録データを２枚のシートに同時に感熱記録を行なうことが出来る高感度、高保存性の複写感熱記録紙に関するものである。
【０００２】
【従来の技術】
近年、各種の文書や報告書等を印字するプリンタに、コンパクトでその保守も容易なために、サーマルプリンタが多く用いられるようになった。
サーマルプリンタの記録紙は、サーマルヘッドからの熱エネルギーにより発色物質を反応させて記録像を得るようにした感熱記録体で比較的安価であるため、ファクシミリや各種計算機等の記録媒体としてのみならず巾広い分野において使用されている。特に、この感熱記録紙を領収書として使用するようになってからは、一度の感熱記録で２枚の複写シートを作成する要求が高まっている。
一度の感熱記録で２枚のシートに記録する手段としては、支持体の一方の面に感熱記録層が形成された感熱記録体を２枚重ねた状態で感熱記録に付すことが考えられるが、サーマルヘッドにより２枚共に鮮明な感熱記録像を形成することは困難である。
【０００３】
このため、２枚のシートに鮮明な感熱記録像を得るために、基材シートの一方の面に、感熱記録層を設け、他方の面に感熱発色剤と熱溶融性化合物を含有する熱転写層を設けた上紙と、基材シートの一方の面に、感熱発色剤と反応する呈色剤と接着剤を含有する熱転写受容層を設けた下紙とを重ね合わせた感熱多重複写シートが、特開昭５７−９６８９５号、特開昭５７−９６８９６号公報、特開平１０−２５０２２４号公報、特開平１１−２０８１３１号公報、特開２０００−２８９３５２号公報、特開２００１−１８０１２３号公報等に記載されている。
しかしながら、これら感熱多重複写シートにあっては、熱による転写特性を損なわないために、上紙の紙厚が３０〜４０μ程度の薄い感熱紙しか使用出来ないために、保護層を設けることが出来ず、保存性や取り扱い性に問題があった。
【０００４】
又、下紙に特別の処置を施さない普通紙等を使用出来るようにした感熱多重複写シートも特開昭５２−１１５２２９号公報に記載されているが、この方式の感熱複写シートでは、下紙に鮮明な感熱記録像を形成するために、上紙の基材の厚さを２０μ以下にしなければならないという制約があり、高感度、高保存性の複写シートを実現することは出来なかった。
複写シートの上紙の保存性や取り扱い性を良くするためには、保護層を設けたり、紙厚を厚くする必要がある。又、下紙への転写特性は上紙の感熱紙の紙厚と熱転写層の融点で調整しているために、上紙の紙厚を厚くすると下紙の熱転写受容層に形成される記録の画質が低く（例えば、ニジミがある）、記録濃度も低く、保存性が悪いという問題がある。
【０００５】
【発明が解決しようとする課題】
このため、上紙の紙厚が厚く、保存性が良好で、記録感度と記録画質が優れた高品質のプリントが出来る感熱複写記録紙の実現が求められている。
【０００６】
【課題を解決するための手段】
本発明は、基紙の表面側に感熱発色層を有する５０〜６０μ程度の厚さを持ち、保存性も良好な感熱記録紙の裏面に紫外線硬化型樹脂層を設け、該紫外線硬化型樹脂層の上に熱溶融性インキ層を形成した上紙と、上紙の熱溶融性インキ層のインキが転写される下紙重ね合わされて、上紙の表面への感熱記録印字の結果が下紙に熱溶融性インキにより複写される構成を有する複写感熱記録紙を実現することにより、従来の問題を解決したものである。
【０００７】
【発明の実施の形態】
【実施例】
図１は本発明の感熱複写記録紙の構成を説明するための図で、感熱複写記録紙の上紙及び下紙の配置状態を示す断面図を示したものである。
図１において、１は感熱複写記録紙の上紙、２は下紙である。
上紙１において、１１は上紙１の基紙である。１２は基紙１１の表面側に形成されたロイコ染料、呈色剤を含有する感熱発色層、１３は感熱発色層１２の上に設けられた保護層である。１４は基紙１１の裏面に設けられた紫外線硬化型樹脂層、１５は紫外線硬化型樹脂層の上に形成された熱溶融性インキ層である。
下紙２は一般の白紙の記録紙である。
【０００８】
以下に、本発明の感熱複写記録紙の上紙を構成する各層について詳述する。
基紙１１は、保存性が高く、取り扱い性の良い、紙厚が５０〜６０μ程度の厚さを持っている。
感熱発色層１２には公知の感熱発色システムにより発色する感熱発色剤が使用される。感熱記録層の発色剤の塗布は、例えばエアーナイフ方式、ロッドブレード方式、カーテン方式等の公知方法が使用される。
保護層１３は、感熱発色層１２を水や湿気から保護するための層で、ハンデれる層である。
紫外線硬化型樹脂層１４は、光重合性のプレポリマーとして不飽和ポリエステル、エポキシ、アクリル、モノマーとして各種のエチレン誘導体、及び光重合開始剤を含有し、必要に応じて高級脂肪酸勤続塩を添加した熱伝導性の良い樹脂が使用される。
【０００９】
紫外線硬化型樹脂層１４の塗布量は、種々研究の結果、２．５０〜３．２５ｇ／ｍ２  好ましくは、２．７５〜３．００ｇ／ｍ２が好適であることが判明してい
る。
熱溶融性インキ層１５は、着色剤、バインダー剤、及び柔軟剤などからなる組成物をホットメルトコーティングするか、又は該組成物を適宜の溶媒に分散させた塗布液をソルベントコーティングして形成したものである。バインダー剤としては、たとえばカルナパワックス、オーリキューリワックス、マイクロクリスタリンワックス、などのワックス類、あるい低分子量ポリエチレン、ホリステアリン酸ビニール等の樹脂類のような容易に熱溶融しうる物質が使用される。又、柔軟剤としては、例えばポリ酢酸ビニル、ポリスチレン、スチレンブタジエン共重合体、セルロースエステル類、セルロースエーテル類、アクリル系樹脂類等のような容易に熱溶融しうる物質または潤滑油が好適に使用される。
尚、着色剤としは熱転写記録の分野で広く使用されている各種染料または顔料が特別の制限なしに使用可能である。
これらのバインダー剤、柔軟剤及び着色剤は、熱溶融性インキ層総量１００部（重量部、以下同様）に対して、それぞれ１０〜５６部、５〜４０部、及び２〜５５部の配合割合とするのが好ましい。
【００１０】
熱溶融性インキ層の塗布量は、種々研究の結果、４．２５〜５．７５ｇ／ｍ２好ましくは  ４．７５〜５．２５ｇ／ｍ２が好適であることが判明している。
下紙２には、例えば、上質紙、合成紙等の通常使用される保存性の良い白紙を用いることが出来る。
感熱複写記録紙は、上記上紙１の熱溶融性インキ層１５と、下紙２が対向するように、上紙１と下紙２との二枚が重ね合わされ、上紙１と下紙２上端辺が引き剥がし可能な程度に細幅の接着剤により接着され、上紙１の表面へのプリント結果が下紙２に熱溶融性インキにより複写されるように構成されている。
このような構成の本発明の感熱複写記録紙について、印字特性と保存特性のデータを得るために、紫外線硬化型樹脂層１４と熱溶融性インキ層１５の厚さを変えて、下記の印字テストと保存性のテストの評価試験を行った。
【００１１】
＊上紙１の感熱紙に、国際チャート（株）製  ＯＤＴ６０ＴＣ−ＲＡＫ  紙厚５０〜５２μ  を使用し、
＊紫外線硬化型樹脂に、ＴＯＫＡ（株）製  ベストキュアハクリＵＰ−２  を使用し、
＊熱溶融性インキに、調整したサンプルＡ（バインダー剤としてカルナパワックス５０部、柔軟剤としてポリ酢酸ビニル４０部、着色剤としてカーボンブラック１０部）を使用し、
＊下紙２に、王子製紙（株）製  ＴＣＷ６５を使用して、
紫外線硬化型樹脂層１４と熱溶融性インキ層１５の厚さを変えた各種のテスト用感熱記録紙を作成した。
＊紫外線硬化型樹脂層１４については、
比較のために紫外線硬化型樹脂層の無いものと、
紫外線硬化型樹脂層の厚さが２．５〜２．７５ｇ／ｍ２，  ２．７５〜３．０ｇ／ｍ２，  ３．０〜３．２５ｇ／ｍ２  の４種類のテスト用感熱複写記録紙を作成した。
【００１２】
＊熱溶融性インキ層１５については、比較のために熱溶融性インキ層の無いものと、
熱溶融性インキ層の厚さがａ＝４．２５ｇ／ｍ２，ｂ＝４．７５ｇ／ｍ２，
ｃ＝４．７５ｇ／ｍ２，  ｄ＝５．２５ｇ／ｍ２，  ｅ＝５．２５ｇ／ｍ２，
ｆ＝５．７５ｇ／ｍ２  の６種類のテスト用感熱複写記録紙を作成した。
このテスト用感熱複写記録紙について、印字特性と保存特性のデータを得るための評価試験を行った。
これらの各種のテスト用感熱複写記録紙の印字テストを行う評価機として、富士通（株）製  ポーティＶ＋＋ハンディターミナル  及び日本電気（株）製  ＮＥＣ  ＨＳ−５０ハンディターミナル  を使用して、本発明の感熱複写記録紙に感熱記録を行った。
【００１３】
＊印字テスト
上記各種のテスト用感熱複写記録紙の上紙及び下紙に記録された印字結果を目視判定した印字テスト結果を図２に示す。
図２のテストデータに示されているように、本発明の感熱複写記録紙は、
紫外線硬化型樹脂層１４の塗布量が２．７５−３．００ｇ／ｍ２が記録感度および記録画質と保存性に優れた効果を有するものであることが判明した。
＊保存性テスト
富士通（株）製  ポーティＶ＋＋ハンディターミナルにより上記のテスト用感熱複写記録紙にの上紙に記録された印字結果対して各種の保存性テストを行った結果を図３に示す。
上記のように、本発明の感熱複写記録紙は、上紙の感熱記録紙の裏面に紫外線硬化型樹脂層を形成することで、下紙の普通紙に対する転写特性を良好にすることが出来、文字かすれや文字つぶれの無い複写をすることが出来る。上紙の感熱記録紙は５０−５２μの紙厚の厚い高感度、高保存性を有する感熱記録紙を使用することが可能になり、複写データの高感度、高保存性を持たせることが可能になった。
【００１４】
【発明の効果】
以上の説明より明らかなように、本発明の複写感熱記録紙は、基紙の表面側に感熱発色層を有する５０〜６０μ程度の厚さを持った感熱記録紙の裏面に紫外線硬化型樹脂層を設け、該紫外線硬化型樹脂層の上に熱溶融性インキ層を形成した上紙と、熱溶融性インキ層のインキが転写される下紙重ね合わされてなり、上紙の表面へのプリント結果が下紙に熱溶融性インキにより複写されるように構成することにより、上紙と下紙の２枚共に保存性が良好で、鮮明な感熱記録像を形成することが出来る。
このため、保存性の高く、記録感度と記録画質が優れた高品質のプリントが出来る感熱複写記録紙が実現出来るのでこの感熱記録紙を領収書や各種報告書として使用することが可能になり、感熱記録の用途が拡大し大変有益なものである。
【図面の簡単な説明】
【図１】本発明の感熱複写記録紙の構成を説明するための図で、感熱複写記録紙の上紙及び下紙の配置状態を示す断面図を示したものである。
【図２】各種のテスト用感熱複写記録紙上紙及び下紙に記録された印字結果を目視判定した印字テスト結果示したものである。
【図３】テスト用感熱複写記録紙にの上紙に記録された印字結果対して各種の保存性テストを行った結果を示したものである。
【符号の説明】
１・・・感熱複写記録紙の上紙，
２・・・下紙，
１１・・・上紙１の基紙，
１２・・・基紙１１の表面側に形成された感熱発色層，
１３・・・感熱発色層１２の上に設けられた保護層，
１４・・・基紙１１の裏面に設けられた紫外線硬化型樹脂層，
１５・・・紫外線硬化型樹脂層の上に形成された熱溶融性インキ層，
２・・・下紙，
【図１】
2005014550.tif 000003
【図２】
2005014550.tif 000004
【図３】
2005014550.tif 000005